(57)【要約】【課題】転がり接触又はすべり接触が生じる接触面に供給される潤滑油が少量であっても、均一な油膜が形成され、摩擦係数小さくかつ均一である接触面を有する転がり摺動部材を提供する。【解決手段】転がり摺動部材としての外輪１、内輪２及び転動体３を備える転がり軸受において、それぞれの転がり接触面である、外側軌道面１１、内側軌道面２１及び転走面３１のうちの少なくとも１つに、多数の微細な凹部５を形成し、前記凹部５の内面に撥油剤６を付着させた。【選択図】図１
2010190390.tif 000002
【特許請求の範囲】
【請求項１】
相手部材との間で相対的な転がり接触又はすべり接触が生じる接触面を有する金属製の転がり摺動部材であって、
前記接触面に多数の微細な凹部が形成され、前記凹部の内面に撥油剤が付着していることを特徴とする転がり摺動部材。
【請求項２】
前記凹部がショットピーニングによって形成され、前記撥油剤がショットピーニング用の投射粒子とともに投射されて前記凹部に付着されている請求項１に記載の転がり摺動部材。
【請求項３】
前記撥油剤がフッ素樹脂である請求項１又は２に記載の転がり摺動部材。
【請求項４】
所定形状に形成された金属製の中間素材を研磨して、相手部材との間で相対的な転がり接触又はすべり接触が生じる接触面を形成する工程と、
前記接触面にショットピーニングによって投射粒子とともに撥油剤を投射して、前記接触面に多数の微細な凹部を形成すると同時に、凹部の内面に前記撥油剤を付着させる工程と、
を含むことを特徴とする転がり摺動部材の製造方法。
【請求項５】
前記撥油剤を付着させた投射粒子を接触面に投射する請求項４に記載の転がり摺動部材の製造方法。
【請求項６】
前記撥油剤としてフッ素樹脂を用いる請求項４又は５に記載の転がり摺動部材の製造方法。
【請求項７】
内周に転がり接触面としての外側軌道面を有する外輪と、
前記外輪と同軸に配置され、外周に転がり接触面としての内側軌道面を有する内輪と、
前記外側軌道面と内側軌道面との間に介在し、外周に前記外側軌道面及び内側軌道面に対する転がり接触面である転走面を有する複数の転動体とを備え、
前記外側軌道面、内側軌道面及び転走面のうちの少なくとも１つに、多数の微細な凹部が形成され、前記凹部の内面に撥油剤が付着していることを特徴とする転がり軸受。
【請求項８】
内周に転がり接触面としての外側軌道面を有する外輪と、
前記外輪と同軸に配置され、外周に転がり接触面としての内側軌道面を有する内輪と、
前記外側軌道面と内側軌道面との間に介在し、外周が前記外側軌道面及び内側軌道面に対する転がり接触面である転走面を構成している複数の玉からなる転動体と、
前記転動体をポケット部に収容し、周面に内輪の外周面又は外輪の内周面に対するすべり接触面であるガイド面を有する保持器とを備えるラジアル玉軸受であって、
前記外側軌道面、内側軌道面、転走面、保持器のポケット部及び保持器のガイド面のうちの少なくとも１つに、多数の微細な凹部が形成され、前記凹部の内面に撥油剤が付着していることを特徴とするラジアル玉軸受。
【請求項９】
内周に転がり接触面としての外側軌道面を有する外輪と、
前記外輪と同軸に配置され、外周に転がり接触面としての内側軌道面を有する内輪と、
前記外側軌道面と内側軌道面との間に介在し、外周に前記外側軌道面及び内側軌道面に対する転がり接触面である転走面を有する複数のころからなる転動体と、
前記転動体をポケット部に収納する保持器とを備え、
前記内輪又は外輪の少なくとも一方に、前記転動体の端面に対するすべり接触面である鍔面を形成しているころ軸受であって、
前記外側軌道面、内側軌道面、転走面、転動体の端面、鍔面及び保持器のポケット部のうちの少なくとも１つに、多数の微細な凹部が形成され、前記凹部の内面に撥油剤が付着していることを特徴とするころ軸受。
【請求項１０】
一側面に転がり接触面としての外側軌道面を有する外輪と、
一側面に転がり接触面としての内側軌道面を有し、この内側軌道面を前記外輪の外側軌道面に対して軸方向に隙間を設けた状態で対向配置させた内輪と、
前記外側軌道面と内側軌道面との間に介在し、外周に前記外側軌道面及び内側軌道面に対する転がり接触面である転走面を有する複数のころからなる転動体と、
前記転動体をポケット部に収容する保持器とを備えるスラストころ軸受であって、
前記外側軌道面、内側軌道面、転走面、転動体の端面及び保持器のポケット部のうちの少なくとも１つに、多数の微細な凹部が形成され、前記凹部の内面に撥油剤が付着していることを特徴とするスラストころ軸受。
【請求項１１】
一側面に転がり接触面としての外側軌道面を有する外輪と、
一側面に転がり接触面としての内側軌道面を有し、この内側軌道面を前記外輪の外側軌道面に対して軸方向に隙間を設けた状態で対向配置された内輪と、
前記外側軌道面と内側軌道面との間に介在し、外周が前記外側軌道面及び内側軌道面に対する転がり接触面である転走面を構成する複数の玉からなる転動体と、
前記転動体をポケット部に収容する保持器とを備えるスラスト玉軸受であって、
前記外側軌道面、内側軌道面、転走面及び保持器のポケット部のうちの少なくとも１つに、多数の微細な凹部が形成され、前記凹部の内面に撥油剤が付着していることを特徴とするスラスト玉軸受。
【発明の詳細な説明】
【技術分野】
【０００１】
本発明は、転がり摺動部材及び転がり軸受並びに転がり摺動部材の製造方法に関する。
【背景技術】
【０００２】
相手部材との間で相対的な転がり接触又はすべり接触が生じる接触面を有する転がり摺動部材のうち、回転する軸に加わる荷重を支える軸受摺動部材として、比較的油膜厚さが薄い状況下においても摺動抵抗及び摺動損失を低減させることができる軸受摺動部材が提案されている（例えば、特許文献１参照）。この軸受摺動部材は、図１０に示されるように、前記接触面としての摺動面に微細なディンプル状の凹部２２が設けられ、この摺動面における前記凹部２２の面積率が５〜６０％であり、前記凹部２２の周辺に形成されている盛り上がり２３の盛り上がり量が摺動部位の油膜厚さと比べて小さいことを特徴としている。
【先行技術文献】
【特許文献】
【０００３】
【特許文献１】特開２００３−１８４８８３号公報
【発明の概要】
【発明が解決しようとする課題】
【０００４】
しかしながら、前記軸受摺動部材は、使用条件等によって、供給される潤滑油の量が少なくなると、摺動面の平坦部２４に形成される油膜の分布が不均一となって当該摺動面に油膜が形成されている部分と油膜が形成されていない部分が生じ、この油膜が形成されていない部分では、摩擦係数が大きくなって摩擦損失が増加するという欠点がある。
【０００５】
本発明は、前記従来技術に鑑みてなされたものであり、接触面に供給される潤滑油が少量であっても、当該接触面で均一な油膜を形成し、摩擦係数の値及びその変動を小さくできる転がり摺動部材及び転がり軸受並びに転がり摺動部材の製造方法を提供することを目的とする。
【課題を解決するための手段】
【０００６】
本発明の転がり摺動部材は、相手部材との間で相対的な転がり接触又はすべり接触が生じる接触面を有する金属製の転がり摺動部材であって、前記接触面に多数の微細な凹部が形成され、前記凹部の内面に撥油剤が付着していることを特徴とする。
【０００７】
本発明の転がり摺動部材は、接触面に形成された多数の微細な凹部の内面に撥油剤が付着しているので、当該凹部内に侵入した潤滑油が、撥油剤によって当該凹部から外部に容易に排出され、接触面に供給される。このため、前記接触面に供給される潤滑油が少量であっても、当該接触面で均一な油膜が形成される。よって、当該接触面の摩擦係数の値及びその変動を小さくすることができる。
【０００８】
本発明の転がり摺動部材において、前記凹部がショットピーニングによって形成され、前記撥油剤がショットピーニング用の投射粒子とともに投射されて前記凹部に付着されていることが好ましい。
【０００９】
この場合、前記凹部の内部に撥油剤を確実に付着させることができるので、当該凹部に侵入した潤滑油を当該凹部から外部に確実に排出させて接触面に供給することができる。
【００１０】
本発明の転がり摺動部材において、前記撥油剤がフッ素樹脂であることが好ましい。フッ素樹脂は、接触面に形成されている凹部の内面に付着しやすく、しかも優れた撥油性を有するので、当該凹部に侵入した潤滑油を効率よく当該凹部から外部に排出させて接触面に供給することができる。
【００１１】
本発明の転がり摺動部材の製造方法は、所定形状に形成された金属製の中間素材を研磨して、相手部材との間で相対的な転がり接触又はすべり接触が生じる接触面を形成する工程と、前記接触面にショットピーニングによって投射粒子とともに撥油剤を投射して、前記接触面に多数の微細な凹部を形成すると同時に、凹部の内面に前記撥油剤を付着させる工程と、を含むことを特徴とする。
【００１２】
本発明の転がり摺動部材の製造方法によれば、接触面に多数の微細な凹部を形成すると同時に、当該凹部の内面に撥油剤を付着させることができるので、効率よく、内面に撥油剤が付着した凹部を形成することができる。
【００１３】
本発明の転がり摺動部材の製造方法においては、撥油剤を付着させた投射粒子を接触面に投射することが好ましい。この場合、ショットピーニングによって形成された凹部の内面のみに撥油剤を付着させることができ、投射粒子が投射されていない接触面に撥油剤が付着することを回避することができる。
【００１４】
本発明の転がり摺動部材の製造方法において、撥油剤としてフッ素樹脂を用いることが好ましい。フッ素樹脂は、接触面に形成されている凹部の内面に付着しやすく、しかも優れた撥油性を有するので、当該凹部に侵入した潤滑油を効率よく当該凹部から外部に排出させて接触面に供給することができる。
【００１５】
本発明の転がり軸受は、内周に転がり接触面としての外側軌道面を有する外輪と、前記外輪と同軸に配置され、外周に転がり接触面としての内側軌道面を有する内輪と、前記外側軌道面と内側軌道面との間に介在し、外周に前記外側軌道面及び内側軌道面に対する転がり接触面である転走面を有する複数の転動体とを備え、前記外側軌道面、内側軌道面及び転走面のうちの少なくとも１つに、多数の微細な凹部が形成され、前記凹部の内面に撥油剤が付着していることを特徴とする。
【００１６】
この場合、転がり接触面である外側軌道面、内側軌道面及び転走面のうちの少なくとも１つに形成された多数の微細な凹部の内面に、撥油剤が付着しているので、当該凹部内に侵入した潤滑油が、撥油剤によって当該凹部から外部に容易に排出され、転がり接触面に供給される。これにより、前記転がり接触面に供給される潤滑油が少量であっても、当該転がり接触面で均一な油膜が形成されるため、当該転がり接触面の摩擦係数の値及びその変動を小さくすることができる。
【００１７】
本発明の他の転がり軸受としてのラジアル玉軸受は、内周に転がり接触面としての外側軌道面を有する外輪と、前記外輪と同軸に配置され、外周に転がり接触面としての内側軌道面を有する内輪と、前記外側軌道面と内側軌道面との間に介在し、外周が前記外側軌道面及び内側軌道面に対する転がり接触面である転走面を構成している複数の玉からなる転動体と、前記転動体をポケット部に収容し、周面に内輪の外周面又は外輪の内周面に対するすべり接触面であるガイド面を有する保持器とを備えるラジアル玉軸受であって、前記外側軌道面、内側軌道面、転走面、保持器のポケット部及び保持器のガイド面のうちの少なくとも１つに、多数の微細な凹部が形成され、前記凹部の内面に撥油剤が付着していることを特徴とする。
【００１８】
このラジアル玉軸受においては、前記外側軌道面、内側軌道面、転走面、保持器のポケット部及び保持器のガイド面のうちの少なくとも１つに形成された多数の微細な凹部の内面に、撥油剤が付着しているので、前記凹部内に侵入した潤滑油が、撥油剤によって当該凹部から外部に容易に排出され、前記外側軌道面、内側軌道面、転走面、保持器のポケット部及び保持器のガイド面のうちの少なくとも１つの接触面に供給される。これにより、当該接触面に供給される潤滑油が少量であっても、接触面で均一な油膜が形成されるため、接触面の摩擦係数の値及びその変動を小さくすることができる。
【００１９】
本発明の他の転がり軸受としてのころ軸受は、内周に転がり接触面としての外側軌道面を有する外輪と、前記外輪と同軸に配置され、外周に転がり接触面としての内側軌道面を有する内輪と、前記外側軌道面と内側軌道面との間に介在し、外周に前記外側軌道面及び内側軌道面に対する転がり接触面である転走面を有する複数のころからなる転動体と、前記転動体をポケット部に収納する保持器とを備え、前記内輪又は外輪の少なくとも一方に、前記転動体の端面に対するすべり接触面である鍔面を形成しているころ軸受であって、前記外側軌道面、内側軌道面、転走面、転動体の端面、鍔面及び保持器のポケット部のうちの少なくとも１つに、多数の微細な凹部が形成され、前記凹部の内面に撥油剤が付着していることを特徴とする。
【００２０】
このころ軸受においては、前記外側軌道面、内側軌道面、転走面、転動体の端面、鍔面及び保持器のポケット部のうちの少なくとも１つに形成された多数の微細な凹部の内面に、撥油剤が付着しているので、前記凹部内に侵入した潤滑油が、撥油剤によって当該凹部から外部に容易に排出され、少なくとも１つの前記接触面に供給される。これにより、前記接触面に供給される潤滑油が少量であっても、接触面で均一な油膜が形成されるため、接触面の摩擦係数の値及びその変動を小さくすることができる。
【００２１】
本発明のさらに他の転がり軸受としてのスラストころ軸受は、一側面に転がり接触面としての外側軌道面を有する外輪と、一側面に転がり接触面としての内側軌道面を有し、この内側軌道面を前記外輪の外側軌道面に対して軸方向に隙間を設けた状態で対向配置させた内輪と、前記外側軌道面と内側軌道面との間に介在し、外周に前記外側軌道面及び内側軌道面に対する転がり接触面である転走面を有する複数のころからなる転動体と、前記転動体をポケット部に収容する保持器とを備えるスラストころ軸受であって、前記外側軌道面、内側軌道面、転走面、転動体の端面及び保持器のポケット部のうちの少なくとも１つに、多数の微細な凹部が形成され、前記凹部の内面に撥油剤が付着していることを特徴とする。
【００２２】
このスラストころ軸受においては、前記外側軌道面、内側軌道面、転走面、転動体の端面及び保持器のポケット部のうちの少なくとも１つに形成された多数の微細な凹部の内面に、撥油剤が付着しているので、前記凹部内に侵入した潤滑油が、撥油剤によって当該凹部から外部に容易に排出され、少なくとも１つの前記接触面に供給される。これにより、前記接触面に供給される潤滑油が少量であっても、接触面で均一な油膜が形成されるため、接触面の摩擦係数の値及びその変動を小さくすることができる。
【００２３】
本発明のさらに他の転がり軸受としてのスラスト玉軸受は、一側面に転がり接触面としての外側軌道面を有する外輪と、一側面に転がり接触面としての内側軌道面を有し、この内側軌道面を前記外輪の外側軌道面に対して軸方向に隙間を設けた状態で対向配置させた内輪と、前記外側軌道面と内側軌道面との間に介在し、外周が前記外側軌道面及び内側軌道面に対する転がり接触面である転走面を構成する複数の玉からなる転動体と、前記転動体をポケット部に収容する保持器とを備えるスラスト玉軸受であって、前記外側軌道面、内側軌道面、転走面及び保持器のポケット部のうちの少なくとも１つに、多数の微細な凹部が形成され、前記凹部の内面に撥油剤が付着していることを特徴とする。
【００２４】
このスラスト玉軸受においては、前記外側軌道面、内側軌道面、転走面、保持器のポケット部のうちの少なくとも１つに形成された多数の微細な凹部の内面に、撥油剤が付着しているので、前記凹部内に侵入した潤滑油が、撥油剤によって当該凹部から外部に容易に排出され、少なくとも１つの前記接触面に供給される。これにより、前記接触面に供給される潤滑油が少量であっても、接触面で均一な油膜が形成されるため、接触面の摩擦係数の値及びその変動を小さくすることができる。
【発明の効果】
【００２５】
本発明の転がり摺動部材によれば、接触面に供給される潤滑油が少量であっても、当該接触面で均一な油膜が形成されるため、当該接触面の摩擦係数の値及びその変動を小さくすることができる。
【００２６】
本発明の転がり摺動部材の製造方法によれば、接触面に多数の微細な凹部を形成すると同時に、当該凹部の内面に撥油剤を付着させることができるので、効率よく、内面に撥油剤が付着した凹部を形成することができる。
【００２７】
本発明の転がり軸受によれば、接触面に供給される潤滑油が少量であっても、当該接触面で均一な油膜が形成されるため、当該接触面の摩擦係数の値及びその変動を小さくすることができる。
【図面の簡単な説明】
【００２８】
【図１】本発明の転がり軸受としてのラジアル玉軸受の一実施形態を示す断面図である。
【図２】接触面にショットピーニングが施された状態を示す断面模式図である。
【図３】ラジアル玉軸受の内輪の製造方法を示す工程図である。
【図４】ころ軸受の一実施形態を示す断面図である。
【図５】ころ軸受の他の実施形態を示す断面図である。
【図６】スラストころ軸受の一実施形態を示す断面図である。
【図７】本発明の実施例１で得られた試験片の原子間力顕微鏡写真である。
【図８】実験例２において、本発明の実施例１の試験片、比較例１の試験片及び比較例２の試験片の摩擦速度／荷重と摩擦係数抗との関係を示す図である。
【図９】本発明の実施例２の試験片、比較例３の試験片及び比較例４の試験片の摩擦距離と摩擦係数との関係を示す図である。
【図１０】従来の軸受摺動部材の表面にショットピーニングが施された状態を示す断面模式図である。
【発明を実施するための形態】
【００２９】
以下、添付図面を参照しつつ、本発明の転がり軸受の実施の形態を詳細に説明する。
【００３０】
図１は、本発明の転がり摺動部材を用いた転がり軸受の一実施形態を示す断面図である。この転がり軸受は、ラジアル玉軸受であり、内周に外側軌道面１１を有する外輪１と、この外輪１と同軸に配置され、外周に前記外側軌道面１１に対向する内側軌道面２１を有する内輪２と、前記外側軌道面１１と内側軌道面２１との間に介在した鋼球からなる複数の転動体３と、各転動体３を周方向に沿って所定間隔毎に保持する保持器４とを備えている。前記転動体３の外周面は、前記外側軌道面１１及び内側軌道面２１を転走する転走面３１として構成されている。
【００３１】
この実施の形態においては、前記外輪１、内輪２、転動体３及び保持器４が、それぞれ転がり摺動部材であり、外側軌道面１１、内側軌道面２１及び転動体３の転走面３１が、転がり接触面である。また、前記外輪１、内輪２及び転動体３は、軸受鋼や浸炭鋼等の軸受用鋼からなるものであり、熱処理によって所定の硬さに硬化されている。
【００３２】
前記保持器４は、金属製の筒体に、転動体３を収容するポケット部４１を周方向に沿って所定間隔毎に複数個形成したものである。この保持器４の外周面は、ガイド面４２として構成されており、このガイド面４２を外輪１の内周面に摺接させることにより、保持器４の回転が案内される。前記保持器４のガイド面４２が外輪１の内周面に対するすべり接触面であり、ポケット部４１が転動体３の転走面３１に対するすべり接触面である。
【００３３】
前記転がり軸受においては、転がり接触面である前記外側軌道面１１、内側軌道面２１及び転動体３の転走面３１うちの少なくとも１つに、多数の微細な凹部が形成され、この凹部の内面に撥油剤が付着している。例えば、内輪２の内側軌道面２１を例に挙げると、図２に示すように、内輪２の内側軌道面２１に多数の微細な凹部５が形成され、この凹部５の内面に撥油剤６が付着している。なお、図２は、内輪２の転がり接触面にショットピーニングが施された状態を示す断面模式図である。
【００３４】
図３は、転がり軸受の内輪２の製造方法を示す工程図であり、図２に示される内輪２の内側軌道面２１に前記凹部５を形成し、この凹部５の内面に撥油剤６を付着させる場合を示している。
【００３５】
この製造方法を示す工程図においては、まず、軸受鋼や浸炭鋼等の軸受用鋼を鍛造して得られた環状素材Ａ〔図３（ａ）参照〕に切削加工を施すことにより、軌道部分、端面、内周面及び外周面をそれぞれ所定形状に形成した中間素材Ｂを得る〔図３（ｂ）参照〕。
次に、前記中間素材Ｂに熱処理を施して、当該中間素材Ｂの表面の硬さが、例えばＨＲＣ６０から６４の範囲になるように硬化させる〔図３（ｃ）参照〕。
さらに、前記熱処理にて硬化された中間素材Ｂの軌道部分、端面及び内周面に研磨加工を施して、所定寸法に形成するとともに、前記軌道部分に超仕上げ加工を施し、内側軌道面２１を所定の表面粗さに仕上げる〔図３（ｄ）参照〕。
【００３６】
その後、前記内側軌道面２１に対してショットピーニングを施し、当該内側軌道面２１の表面に凹部５を形成する。この際、ショット用の圧縮空気が供給される圧力容器７１の内部に、投射粒子７と前記撥油剤６とを混在させておくことにより、当該投射粒子７に前記撥油剤６を付着させて、当該投射粒子７を内側軌道面２１に吹付ける。これにより、前記内側軌道面２１に凹部５を形成すると同時に、当該凹部５の内面に撥油剤６を付着させることができる〔図３（ｅ）参照〕。
【００３７】
このように、前記転がり軸受の製造方法によれば、転がり接触面に多数の微細な凹部５を形成すると同時に、当該凹部５の内面に撥油剤６を付着させることができるので、効率よく、内面に撥油剤６が付着した凹部５を形成することができる。
【００３８】
前記ショットピーニングの際に使用される投射粒子７としては、例えば、鉄、ステンレス鋼などの金属製の球、セラミックス製の球、ガラス製の球が挙げられるが、本発明は、かかる例示のみに限定されるものではない。投射粒子７の粒子径は、特に限定されないが、転がり接触面（内側軌道面２１）に撥油剤６を十分に付着させることができる凹部５を形成する観点から、好ましくは１０μｍ以上、より好ましくは２０μｍ以上であり、前記凹部５に侵入した潤滑油を前記凹部５から容易に排出させることができるようにする観点から、好ましくは２００μｍ以下、より好ましくは１５０μｍ以下である。
【００３９】
ショットピーニングによって投射粒子７とともに投射される撥油剤６は、潤滑油に対して撥油性を有するものであればよい。撥油剤６としては、例えば、フッ素樹脂、シリコーン樹脂などが挙げられ、これらは、それぞれ単独で又は併用することができ。撥油剤６の中では、前記凹部５の内面に撥油剤６を確実に付着させ、前記凹部５に侵入した潤滑油を効率よく前記凹部５から転がり接触面に供給する観点及び優れた固体潤滑性を有する観点から、フッ素樹脂であることが好ましい。また、フッ素樹脂は、投射粒子７の表面に容易に付着するので、投射粒子７によって転がり接触に凹部５を形成すると同時に、形成された凹部５にフッ素樹脂を確実に付着させることができる。フッ素樹脂の代表例としては、ポリテトラフルオロエチレンなどが挙げられる。
【００４０】
前記撥油剤６は、粉体及び液体のいずれであってもよいが、潤滑油との混在を防止する観点から、粉体であることが好ましい。粉体の撥油剤６を用いる場合、その粒子径は、前記凹部５の内面への撥油剤６の付着性を向上させる観点から、好ましくは５０μｍ以下、より好ましくは３０μｍ以下、さらに好ましくは２０μｍ以下である。
【００４１】
投射粒子７及び撥油剤６をショットピーニングによって転がり接触面に投射する際、投射粒子７と撥油剤６との比〔投射粒子／撥油剤（質量比）〕は、前記凹部５の形成効率を高める観点から、好ましくは１／１以上、より好ましくは３／１以上であり、前記凹部５の内面への撥油剤６の付着効率を高める観点から、好ましくは２０／１以下、より好ましくは１０／１以下である。
【００４２】
なお、投射粒子７及び撥油剤６をショットピーニングによって転がり接触面に投射する際には、投射粒子７と撥油剤６の粉体とを混合したものを転がり接触面に投射してもよく、あるいは投射粒子７の表面にあらかじめ撥油剤６を付着させておいたものを転がり接触面に投射してもよい。投射粒子７の表面にあらかじめ撥油剤６を付着させておいたものを用いた場合、投射粒子７を転がり接触面に投射したときに、投射粒子７が転がり接触面と接触した部位以外の箇所に撥油剤６が付着することを防止することができるという利点がある。
【００４３】
前記転がり接触面における凹部５の面積の総和（転がり接触面の単位面積あたりの凹部５の面積の総和）は、前記凹部５に侵入した潤滑油を効率よく転がり接触面に供給することにより、転がり接触面に均一な油膜を形成させる観点から、好ましくは５％以上、より好ましくは１０％以上であり、転がり接触面で潤滑油が存在する面積を相対的に大きくすることによって潤滑性を高める観点から、好ましくは３０％以下、より好ましくは２５％以下である。前記転がり接触面における凹部５の面積の総和は、例えば、前記転がり接触面の単位面積あたりのショットピーニングによって投射される投射粒子７の数を調整することによって容易に調節することができる。
【００４４】
前記転がり接触面に形成されている凹部５の開口部における直径は、等価円直径に換算して、撥油剤６を強固に前記凹部５に付着させる観点から、好ましくは１μｍ以上、より好ましくは２μｍ以上であり、前記凹部５からその外部に潤滑油を効率よく排出させて転がり接触面に供給することにより、転がり接触面に均一な油膜を形成させる観点から、好ましくは２５μｍ以下、より好ましくは２０μｍ以下である。前記凹部５の開口部における直径は、例えば、ショットピーニングによって投射される投射粒子７の直径、投射粒子７が転がり接触面に投射されるときの圧力などを調整することによって容易に調節することができる。
【００４５】
なお、前記転がり接触面に投射粒子７をショットピーニングによって投射したとき、前記転がり接触面に形成される凹部５の周囲には、盛り上がり部（図示せず）が形成される。この盛り上がり部の高さは、前記凹部５からその外部に潤滑油を効率よく排出させて転がり接触面に供給することにより、転がり接触面に均一な油膜を形成させる観点から、好ましくは０．５ｍｍ以下、より好ましくは０．１ｍｍ以下、さらに好ましくは０．０２ｍｍ以下である。なお、前記盛り上がり部の高さは、例えば、ショットピーニングによって投射粒子７が転がり接触面に投射されるときの圧力を調整したり、ショートピーニングによって投射粒子７を投射した後、バレル研磨を施したりすることによって容易に調節することができる。
【００４６】
以上説明したように、前記転がり軸受は、転がり接触面に形成された多数の微細な凹部５の内面に撥油剤６が付着しているので、当該凹部５内に侵入した潤滑油が、撥油剤６によって当該凹部５から外部に容易に排出され、転がり接触面に供給される。これにより、転がり接触面に供給される撥油剤６が少量であっても転がり接触面に均一な油膜が形成されるため、当該転がり接触面の摩擦係数の値及びその変動を小さくすることができる。
【００４７】
なお、前記転がり接触面に均一な油膜を形成し、当該転がり接触面の摩擦係数を小さくかつ均一にする観点から、少なくとも外側軌道面１１及び内側軌道面２１の双方に前記凹部５が形成され、前記凹部５の内面に撥油剤６が付着していることが好ましい。
【００４８】
前記転がり軸受においては、前記外側軌道面１１、内側軌道面２１、転動体３の転走面３１、保持器４のポケット部４１及びガイド面４２のうちの少なくとも１つに、多数の微細な凹部５が形成され、この凹部５の内面に撥油剤が付着していてもよい。また、前記ガイド面４２は、内輪２の外周面に対して摺接するものであってもよい。
【００４９】
前記転がり軸受としては、円すいころ軸受、円筒ころ軸受などのころ軸受であってもよい。
図４は、ころ軸受の一実施形態を示す断面図である。このころ軸受は、円すいころ軸受であり、内周にテーパ状の外側軌道面１１を有する外輪１と、この外輪１と同軸に配置され、前記外側軌道面１１に対向する外周に、テーパ状の内側軌道面２１を有する内輪２と、前記外側軌道面１１と内側軌道面２１との間に介在した円すいころからなる複数の転動体３と、各転動体３を周方向に沿って所定間隔毎に保持する保持器４とを備えている。前記転動体３の外周面は、前記外側軌道面１１及び内側軌道面２１を転走する転走面３１として構成されている。
【００５０】
前記円すいころ軸受においては、前記外輪１、内輪２、転動体３及び保持器４が、それぞれ転がり摺動部材であり、外側軌道面１１、内側軌道面２１及び転動体３の転走面３１が、転がり接触面である。
【００５１】
前記内輪２の大径側の端部には、前記転動体３の大径側の端面３２と摺接して当該転動体３の転走を案内する鍔面２５が形成されている。
また、前記保持器４は、金属製の筒体に、転動体３を収容するポケット部４１を周方向に沿って所定間隔毎に複数個形成したものである。この保持器４のポケット部４１は、転動体３に対するすべり接触面として構成されている。前記内輪２の鍔面２５が転動体３の端面３２に対するすべり接触面であり、前記保持器４のポケット部４１が転動体３の転走面３１に対するすべり接触面である。
【００５２】
前記円すいころ軸受においては、前記外側軌道面１１、内側軌道面２１、転動体３の転走面３１、ころ端面（転動体３の端面）３２、鍔面２５及び保持器４のポケット部４１のうちの少なくとも１つに、図２に示す多数の微細な凹部５が形成され、この凹部５の内面に撥油剤６が付着している。
【００５３】
図５は、ころ軸受のさらに他の実施形態を示す断面図である。このころ軸受は、円筒ころ軸受であり、内周に転がり接触面としての外側軌道面１１を有する外輪１と、この外輪１と同軸に配置され、前記外側軌道面１１に対向する外周に、転がり接触面としての内側軌道面２１を有する内輪２と、前記外側軌道面１１と内側軌道面２１との間に介在した円筒ころからなる複数の転動体３と、この転動体３をポケット部４１に収容する保持器４とを備えている。前記転動体３の外周面は、前記外側軌道面１１及び内側軌道面２１を転走する転走面３１として構成されている。
【００５４】
前記円筒ころ軸受においては、前記外輪１、内輪２、転動体３及び保持器４が、それぞれ転がり摺動部材であり、外側軌道面１１、内側軌道面２１及び転動体３の転走面３１が、転がり接触面である。
前記内輪２及び外輪の少なくとも一方には、前記転動体３の端面３２と摺接して当該転動体３の転走を案内する鍔面２５が形成されている。図の場合、前記鍔面２５は、前記内輪２の両端部及び外輪１の一方の端部に形成されている。前記各鍔面２５が転動体３の端面３２に対するすべり接触面である。また、前記保持器４のポケット部４１は、転動体３に対するすべり接触面として構成されている。
【００５５】
前記円筒ころ軸受においては、前記外側軌道面１１、内側軌道面２１、転動体３の転走面３１、ころ端面（転動体３の端面）３２、鍔面２５及び保持器４のポケット部４１のうちの少なくとも１つに、図２に示す多数の微細な凹部５が形成され、この凹部５の内面に撥油剤６が付着している。
【００５６】
前記円すいころ軸受及び円筒ころ軸受では、接触面に供給される撥油剤６が少量であっても接触面に均一な油膜が形成されるため、当該接触面の摩擦係数の値及びその変動を小さくすることができる。
なお、前記ころ軸受において、保持器４が軌道輪、例えば内輪２の鍔面２５の外周面に接触してその回転が案内される場合には、保持器４のガイド面又は前記鍔面２５の外周面に、多数の微細な凹部５を形成して、この凹部５の内面に撥油剤６を付着させてもよい。
【００５７】
図６は、本発明の転がり軸受のさらに他の実施形態を示す断面図である。この転がり軸受は、スラストころ軸受であり、一側面に転がり接触面としての外側軌道面１１を有する外輪１に対して、一側面に接触面としての内側軌道面２１を有する内輪２を、同心にて軸方向に所定隙間を設けて対向させてある。前記外側軌道面１１と内側軌道面２１とは、互いに正対させてある。
【００５８】
前記外側軌道面１１と内側軌道面２１との間には、複数の円筒ころ又は針状ころからなる転動体３を介在している。この転動体３の外周面は、前記外側軌道面１１及び内側軌道面２１を対する転がり接触面である転走面３１として構成されている。また、前記外輪１と内輪２との間には、各転動体３をポケット部４１に収容する保持器４を介在している。
【００５９】
この実施の形態においては、前記外輪１、内輪２、転動体３及び保持器４が、それぞれ転がり摺動部材であり、外側軌道面１１、内側軌道面２１及び転動体３の転走面３１が、転がり接触面である。
【００６０】
このスラストころ軸受においては、前記外側軌道面１１、内側軌道面２１、転走面３１、転動体３の端面３２及び保持器のポケット部４１のうちの少なくとも１つに、図２に示す多数の微細な凹部５が形成され、前記凹部５の内面に撥油剤が付着している。
【００６１】
このスラストころ軸受についても、接触面に供給される撥油剤６が少量であっても接触面に均一な油膜が形成されるため、当該接触面の摩擦係数の値及びその変動を小さくすることができる。
なお、前記スラストころ軸受としては、転動体３として玉を用い、外側軌道面１１及び内側軌道面２１を、前記玉が転走可能な断面円弧状としたスラスト玉軸受であってもよい。この場合、前記玉からなる転動体３の外周面が、転走面として構成され、その外側軌道面、内側軌道面、転走面及び保持器のポケット部のうちの少なくとも１つに、多数の微細な凹部５が形成され、前記凹部５の内面に撥油剤が付着される。
また、保持器４が軌道輪、外側軌道面１１又は内側軌道面２１に接触してその回転がガイドされる場合には、保持器４がガイド面、外側軌道面１１及び内側軌道面２１のうちの何れかに、多数の微細な凹部５を形成し、この凹部５の内面に撥油剤６を付着させてもよい。
【００６２】
本発明の転がり摺動部材は、各種転がり軸受やすべり軸受等、相手部材との間で転がり接触及び／又はすべり接触が生じる接触面を有する各種部材について適用して実施することができる。また、前記何れの場合においても、転がり摺動部材は熱処理によって硬化されているものの他、熱処理が施されていないものであってもよい。
【実施例】
【００６３】
次に、本発明を実施例に基づいて更に詳細に説明するが、本発明は、かかる実施例のみに限定されるものではない。
【００６４】
実施例１
ショットピーニングに使用する投射粒子として、鉄系アトマイズ球状粒子（炭素、ケイ素及びマンガン含有炭素鋼、平均硬さ:８６０Ｈｖ、粒子径: 約４０μｍ）を用いた。この投射粒子に粒径が約１０μｍのフッ素樹脂（ポリテトラフルオロエチレン）粒子を、当該球状粒子と当該フッ素樹脂製粒子との質量比が７：１となるように混合した。得られた混合粒子を光学顕微鏡で観察したところ、粒子同士が凝集していたが、フッ素樹脂粒子は、投射粒子と混ざることにより、投射粒子を覆うように凝集していることが確認された。
【００６５】
次に、試験片として、軸受鋼（ＳＵＪ２材）製の試験片（φ５６ｍｍ×φ３０ｍｍ×高さ９ｍｍ）に精密研磨を施し、Ｒａ５ｎｍの鏡面としたディスク試験片を用い、この試験片に、投射時のガス圧を０．５ＭＰａに調整し、２００ｍｍの投射距離で直圧式のピーニング装置で前記混合粒子を投射し、投射時間を調整することにより、試験片における凹部の面積の総和（試験片の単位面積あたりの凹部の面積の総和）を２０％程度とした。
【００６６】
なお、ノズル形状を調整することにより、粒子の投射量を制御したところ、衝突痕の重畳が低減し、離散した状態で凹部の付与が可能となった。
【００６７】
投射粒子によって試験片に形成された投射痕を原子間力顕微鏡により写真撮影した。その顕微鏡写真を図７に示す。図７は、試験片の原子間力顕微鏡写真である。図７に示された結果から、試験片に投射粒子が衝突することによって付与された凹部の平均直径は８μｍであり、その深さは０．３μｍ程度であった。なお、凹部の周囲は、僅かに盛り上がっており、その内部には投射粒子の表面形状に対応した凹部が存在していることから、投射粒子の表面形状がその凹部の内面に反映されていることがわかる。
【００６８】
比較例１
実施例１において、フッ素樹脂粒子を使用しなかったことを除き、実施例１と同様にして、投射粒子のみをピーニング装置で試験片に投射することにより、ショットピーニングを行なった。
【００６９】
実施例１及び比較例１でショットピーニングを行なった各試験片にスピンドル油を滴下した。その結果、実施例１の試験片では、スピンドル油がディンプルを避けるように拡散したのに対し、比較例１の試験片では、スピンドル油が凹部に侵入したことが確認された。このことから、実施例１の試験片では、凹部に撥油性が付与されていると考えられる。
【００７０】
比較例２
実施例１で用いたのと同じ種類の試験片を用い、その試験片にショットピーニングを行なわなかった試験片をそのまま用いた。
【００７１】
実験例１
実施例１、比較例１及び比較例２の各試験片にスピンドル油を滴下し、なじみ試験（摩擦速度０．６ｍ／ｓ、荷重４９Ｎ、６００秒）を行なった後、スピンドル油を新たなものと交換した。
【００７２】
次に、各試験片について、摩擦試験を行なった。摩擦試験には、星野靖、日本材料学会２００８年第２回学術講演会講演論文集、Ｎｏ．２０１（２００８）ｐ３５−３６に掲載されているリングオンディスク型摩擦試験機を使用した。このリングオンディスク型摩擦試験機は、ディスク試験片をモータにより回転させ、錘により接触荷重を印加し、摩擦させる方式である。摩擦試験は、ディスク試験片の摩擦面に潤滑油としてスピンドル油を潤沢に供給した後、リング試験片を接触させて荷重を負荷し、室温大気中でディスク試験片を回転させることによって行なった。
【００７３】
リング試験片には、鋳鉄（ＦＣ２５０）製の試験片（φ４０ｍｍ×φ３２ｍｍ×高さ１４ｍｍ）に精密研磨を施し、Ｒａ５ｎｍの鏡面としたものを用いた。
【００７４】
実験例２
実験例１において、一定荷重のもとで摩擦速度を段階的に変化させたこと以外は、実験例１と同様にして試験を行ない、摩擦速度／荷重の値（以下、Ｖ／Ｐ値という）と摩擦係数との関係を調べた。その結果を図８に示す。図８において、黒塗り矩形は実施例１の試験片を用いたときの結果、黒塗り四角形は比較例１の試験片を用いたときの結果、黒塗り円形は比較例２の試験片を用いたときの結果を示す。
【００７５】
図８は、Ｖ／Ｐ値が小さく、油膜が形成されがたく、２つの物体間で固体接触が生じやすい境界潤滑状態、境界潤滑と流体潤滑との混合潤滑状態、Ｖ／Ｐ値が大きく、油膜が形成されやすい流体潤滑状態への遷移状態を示している。
【００７６】
図８に示された結果から、Ｖ／Ｐ値のいずれの領域においても、実施例１における摩擦係数は、比較例１及び２における摩擦係数と対比して、低くなる傾向があることがわかる。特に、Ｖ／Ｐ値が小さい領域（０．０１近傍）では、実施例１における摩擦係数が顕著に小さくなることがわかる。
【００７７】
また、Ｖ／Ｐ値が小さい領域では、２つの物体間の相対回転に伴う油膜が形成されがたく、比較例１及び２では、２つの物体間で油膜切れが生じやすくなるのに対し、実施例１では、凹部が貯蔵庫（リザーバ）としての潤滑油を溜めておくという機能を有するとともに、凹部内の撥油性により、潤滑油が凹部から接触面である平坦部に供給され、均一な油膜が形成されるので、摩擦係数が著しく小さくなったものと考えられる。
【００７８】
実施例２
ショットピーニングに使用する投射粒子として、ガラスビーズ（粒子径:約５５μｍ）を用いた。このガラスビーズと粒径が１０μｍ以下のフッ素樹脂（ポリテトラフルオロエチレン）粒子とを、当該ガラスビーズと当該フッ素樹脂粒子との質量比が７：１となるように混合した。得られた混合粒子を光学顕微鏡で観察したところ、フッ素樹脂粒子は、ガラスビーズと混ざることにより、ガラスビーズを覆うように付着していることが確認された。
【００７９】
このフッ素樹脂が付着しているガラスビーズを用い、投射時のガス圧を０．５ＭＰａに調整し、２００ｍｍの投射距離で直圧式のピーニング装置で、Ｒａ５ｎｍの鏡面を有するディスク試験片〔アルミニウム合金（Ａ６０６３）製、φ５６ｍｍ×φ３０ｍｍ×高さ９ｍｍ〕に投射処理を施し、投射時間を調整することにより、試験片における凹部の面積の総和（接触面の単位面積あたりの凹部面積の総和）を１７％程度とした。
【００８０】
次に、ディスク試験片の摩擦面にスピンドル油を厚さが約２０μｍとなるように塗布した後、リング試験片〔鋳鉄（ＦＣ２００）製、φ４０ｍｍ×φ３２ｍｍ×高さ１４ｍｍ〕を接触させ、実験例１で用いたのと同じリングオンディスク型摩擦試験機を用いて荷重４５Ｎを負荷し、室温大気中でディスク試験片を０．１ｍ／ｓの速度で回転させることにより、摩擦試験を行ない、摩擦距離と摩擦係数との関係を調べた。その結果を図９のＡに示す。
【００８１】
比較例３
実施例２において、フッ素樹脂粒子を使用しなかったことを除き、実施例２と同様にしてショットピーニングを行なった後、ディスク試験片の摩擦試験を行ない、摩擦距離と摩擦係数との関係を調べた。その結果を図９のＢに示す。
【００８２】
比較例４
実施例２で用いたものと同じ種類のディスク試験片を用い、この試験片にショットピーニングを行なわなかったことを除き、実施例２と同様にしてディスク試験片の摩擦試験を行ない、摩擦距離と摩擦係数との関係を調べた。その結果を図９のＣに示す。
【００８３】
図９に示された結果から、比較例４のショットピーニングを行なわなかったディスク試験片では、図９のＣに示されるように、摩擦係数が大きいとともに、摩擦距離が５０〜３５０ｍの範囲における摩擦係数が約８×１０-2〜１９×１０-2であり、摩擦係数のばらつきの幅が約４×１０-1であることから、ディスク試験片の表面部位によって摩擦係数が大きく異なっていることがわかる。
【００８４】
一方、比較例３のフッ素樹脂粒子を使用せずにショットピーニングが施されたディスク試験片では、図９のＢに示されるように、摩擦係数が小さくなっているが、摩擦距離が５０〜３５０ｍの範囲における摩擦係数が約１×１０-2〜２×１０-2であり、摩擦係数のばらつきの幅が約１×１０-2であることから、ディスク試験片の表面での摩擦係数のばらつきは、比較例４のディスク試験片よりも小さいが、やや大きいことがわかる。
【００８５】
これに対して、実施例２のフッ素樹脂粒子を使用してショットピーニングが施されたディスク試験片では、図９のＡに示されるように、摩擦係数が小さいとともに、摩擦距離が５０〜３５０ｍの範囲における摩擦係数が約１．２×１０-2〜１．６×１０-2であり、ばらつきの幅が約０．４×１０-2であることから、ディスク試験片の表面での摩擦係数のばらつきは、比較例３及び比較例４のディスク試験片よりも格段に小さいことがわかる。
【００８６】
以上のことから、本発明の転がり摺動部材は、接触面に形成された多数の微細な凹部の内面に撥油剤が付着しているので、前記接触面に供給される潤滑油が少量であっても、当該接触面で均一な油膜が形成されるため、当該接触面の摩擦係数の値及びその変動を小さくすることができることがわかる。
【００８７】
また、本発明の転がり軸受は、転がり接触面である外側軌道面、内側軌道面及び転走面のうちの少なくとも１つに形成された多数の微細な凹部の内面に、撥油剤が付着しているので、前記転がり接触面に供給される潤滑油が少量であっても、当該転がり接触面で均一な油膜が形成されるため、当該転がり接触面の摩擦係数の値及びその変動を小さくすることができることがわかる。
【符号の説明】
【００８８】
１      外輪（転がり摺動部材）
１１    外側軌道面（転がり接触面）
２      内輪（転がり摺動部材）
２１    内側軌道面（転がり接触面）
２５    鍔面
３      転動体（転がり接触面）
４      保持器
４１    ポケット部
４２    ガイド面
５      凹部
６      撥油剤
７      投射粒子
Ｂ      中間素材
【図１】
2010190390.tif 000003
【図２】
2010190390.tif 000004
【図３】
2010190390.tif 000005
【図４】
2010190390.tif 000006
【図５】
2010190390.tif 000007
【図６】
2010190390.tif 000008
【図１０】
2010190390.tif 000009
【図７】
2010190390.tif 000010
【図８】
2010190390.tif 000011
【図９】
2010190390.tif 000012